(57)【要約】      （修正有）【課題】難接着性の−ＣＯ・Ｏ−結合型樹脂長繊維を、Ｔダイ型押出機で接着剤を溶融押出する事により接着することを特徴とする接着剤で、塗布作業性、接着耐性、リサイクル適正に富む接着剤組成物を提供する。【解決手段】−ＣＯ・Ｏ−接合型樹脂を主成分とした接着剤で、植物性由来の（Ｃ５Ｈ８）ｎで表現される類の中で酸価が１００以上の物質を１０ｗｅｔ％〜４０ｗｅｔ％含有する事を特徴としている接着剤。    【選択図】なし【特許請求の範囲】
【請求項１】
ーＣＯ・Ｏ−結合型樹脂を主成分とした接着剤で（Ｃ５Ｈ８）ｎで表現され
る物質でなおかつ酸価が 100以上の物質を１０ｗｅｔ％〜４０ｗｅｔ％含有する接着剤。
【発明の詳細な説明】
【技術分野】
【０００１】
本発明は、接着剤に関するものである。                                          
【背景技術】
【０００２】
従来の接着剤は、特にエチレンー酢酸ビニルコポリマー、スチレンーブロックコポリマー
、ブチルゴム、エチレンーエチルアクリレートコポリマーやアイオノマー樹脂等のポリオ
レフィン樹脂やポリエステル、ポリアミド樹脂等を熱可塑性ベースポリマーとし、その他
石油系粘着付与剤、ワックス等を主成分とする低〜高粘度ホットメルト接着剤が最も普及
しており、前記分野に於いても主として使用されている。                          
また弊社においても１９６８年頃よりＫＭ−Ｅ−３０００シリーズとして、ポリエステル
繊維、ナイロン繊維、綿布、ＰＰ繊維等の接着を行ってきた。しかし今回、−ＣＯ・Ｏ−
結合型樹脂には一般グレードは接着性が乏しい。また、特異には、ＫＭ−Ｅ−３０７２を
使用すると実用接着強度を得る事が出来るが、それは−ＣＯ・Ｏ−結合型樹脂のトータル
でのリサイクルを満足させる事が出来ない。                                      
【発明の開示】
【発明が解決しようとする課題】
【０００３】
−ＣＯ・Ｏ−結合型樹脂（注１）を主成分とした接着剤で塗布作業適性に富みかつ、接着
耐性および初期接着特性に優れる、詳しくは接着剤を溶融させて塗布することで接着が可
能な、同一成分によりリサイクル適性に富み、−ＣＯ・Ｏ−結合型樹脂の接着に適した接
着剤組成物を開発する事にある。                                                
注１：日本接着学会誌Ｖｏｌ．３９  Ｎｏ．６（２００３）  Ｓｕｒｖａｙ  ｏｆ  Ｂｉ
ｏｄｅｇｒａｄａｂｌｅ  ａｄｈｅｓｉｖｅｒｓ    Ｙｕｋｉｏ  ＤＯＩ  より引用  
【課題を解決するための手段】
【０００４】
−ＣＯ・Ｏ−結合型樹脂を主成分とした接着剤で（Ｃ５Ｈ８）ｎで表現される物質でなお
かつ酸価が 100以上の物質を１０ｗｅｔ％〜４０ｗｅｔ％含有する接着剤。          
【発明の効果】
【０００５】
本発明は、実施例１、５、６並びに実施例２〜３の接着力を勘案すれば理解できる事では
あるが、実施例１に明らかなごとく、同一原料よりなる長繊維と樹脂相互においては接着
性が発現しなかった。また、実施例５、６と実施例２〜３を比べると明らかなごとく、（
Ｃ５Ｈ８）ｎを配合した接着剤の接着力の優位性は明らかである。                    
【実施例】
【０００６】
【表１】
2005076004.tif 000002
【０００７】
【表２】
2005076004.tif 000003
【０００８】
接着配合例
例１：−ＣＯ・Ｏ−結合型樹脂  １００％                                  
例２：−ＣＯ・Ｏ−結合型樹脂    ９０％  （Ｃ５Ｈ８）ｎ  １０％          
例３：−ＣＯ・Ｏ−結合型樹脂    ８０％  （Ｃ５Ｈ８）ｎ  ２０％          
例４：−ＣＯ・Ｏ−結合型樹脂    ７０％  （Ｃ５Ｈ８）ｎ  ３０％          
例５：−ＣＯ・Ｏ−結合型樹脂    ８０％    Ｃ２０Ｈ３０Ｏ２  １５０  ２０％
例６：−ＣＯ・Ｏ−結合型樹脂    ８０％    化学式１  ２０％    
例７：−ＣＯ・Ｏ−結合型樹脂    ８０％    化学式２  ２０％      
例８：ＥＶＡ型接着剤  ＫＭ−Ｅ−３０７２    １００％                    
（共栄技術資料ー６  1981.12. 11 ）              
【０００９】
製造方法                                                                
・１００ｍ／ｍΦＬＤ３６  Ｅｘ  ２００℃で造粒                            
・１００ｍ／ｍΦＬＤ２８  Ｅｃ  ２００℃でラミネート処理                    
【００１０】
ラミネート品の構成                                                        
実施例に表示された繊維／接着剤  ２００μ／−ＣＯ・Ｏ−接合  ２５μ  片面コロナ処
理品                                                                          
【００１１】
測定方法                                                                  
接着力の測定  ＪＩＳ  Ｋ−６８５４−１９７７  １８０°Ｔ型剥離                
【００１２】
２〜４：この群は我々の配合実験では特異にーＣＯ・Ｏ−結合型樹脂に接着性を示した。この系は（Ｃ５Ｈ８）ｎの配合比を増やす事により接着力は増強した。そして、例３においては実用接着力を得、例４においては実用性以上の接着力を得た。                
この系の特異性は従来のこの系統の特許に開示されている被着体は、多くの場合、紙接着
であった。例えば特開平８ー８１８９７に示された系も紙接着であった。しかるに、例５
に明示したごとくーＣＯ・Ｏ−結合型樹脂長繊維には接着しない。                  
５：特開平７ー２７８５１０に例示されたＣ２０Ｈ３０Ｏ２を使用するも接着力は発現し
なかった。                                                                    
６：特開平８ー２１８０３９に例示された化学式１を使用するも接着力は実用性に耐えなかった。                                                              
７：特開平５ー３３９５５７に例示される化学式２を使用するも接着力は発現しなかった。                                                                    
８：現行技術におけるＥＶＡ系接着剤でなおかつ過去30年以上にわたり使用されてきたものである。この系の内ＫＭ−Ｅ−３０７２では今回テストしたーＣＯ・Ｏ−結合型樹脂長繊維には接着可能である。                                                      
以上すべてを実施例として表示した。                                            
【００１３】
【化１】
2005076004.tif 000004
【００１４】
【化２】
2005076004.tif 000005
【産業上の利用可能性】
【００１５】
本発明は−ＣＯ・Ｏ−結合型樹脂長繊維を、−ＣＯ・Ｏ−結合型樹脂フィルムと−ＣＯ
・Ｏ−結合型樹脂をベースとした接着剤で複合する事により、繊維、接着剤、フィルムと
の三層構造体をつくる事にある。主なる目的は鞄、構造物用膜体を製造する事にある。こ
のことにより、−ＣＯ・Ｏ−結合型樹脂長繊維に防水性を付与し、利用用途の拡大を目指
すものである。かつまた、−ＣＯ・Ｏ−結合型樹脂、構造体にリサイクル性を付与する事
にある。